(57)【要約】本発明は、一面でポリマーへの結合によって分子量が拡大されており、他面、アルドール反応またはマンニッヒ反応をエナンチオ選択的に触媒する活性単位として一般式（Ｉ）の化合物を有する、エナンチオ選択的アルドール反応またはマンニッヒ反応のための触媒に向けられている。また、本発明は、前記触媒の製造法および使用に向けられている。
2004528174.tif 000002
【特許請求の範囲】
【請求項１】
キラル導入を誘発する活性単位として一般式（Ｉ）：
【化１】
2004528174.tif 000009
〔式中、
ｍ、ｎは、互いに無関係に０、１、２、３、４を表わし、
Ｘは、ＣＨ２、Ｏ、Ｓ、Ｎ、ＣＨＯ−、ＣＨＮＨ−、ＣＨＳＨ−を表わし、
Ｒは、Ｈ、（Ｃ１〜Ｃ８）−アルキル、（Ｃ３〜Ｃ８）−シクロアルキル、（Ｃ６〜Ｃ１８）−アリール、（Ｃ７〜Ｃ１９）−アラルキルを表わす〕で示される構造を１つ以上有する、高分子量により拡大されたポリマー触媒、この場合高分子量により拡大されたポリマーは、ポリアクリレート、ポリアクリルアミド、ポリビニルピロリジノン、ポリシロキサン、ポリブタジエン、ポリイソプレン、ポリアルカン、ポリスチレンもしくはポリオキサゾリンまたはこれらの混合物によって形成されている。
【請求項２】
触媒がキラル導入を誘発する活性単位として一般式（ＩＩ）
【化２】
2004528174.tif 000010
で示される構造を１個以上有し、この場合アルコール酸素原子に対する遊離原子価は、ポリマーへの結合を符号で表わしている、請求項１記載の触媒。
【請求項３】
キラル導入を誘発する活性単位が次の群
ａ）−Ｓｉ（Ｒ２）−
ｂ）−（ＳｉＲ２−Ｏ）ｎ−          ｎ＝１〜１００００
ｃ）−（ＣＨＲ−ＣＨＲ−Ｏ）ｎ−    ｎ＝１〜１００００
ｄ）−（Ｘ）ｎ−                    ｎ＝１〜２０
ｅ）Ｚ−（Ｘ）ｎ−                  ｎ＝０〜２０
ｆ）−（Ｘ）ｎ−Ｗ                  ｎ＝０〜２０
ｇ）Ｚ−（Ｘ）ｎ−Ｗ                ｎ＝０〜２０
から選択されたリンカーによりポリマー上に結合されており、この場合
Ｒは、Ｈ、（Ｃ１〜Ｃ８）−アルキル、（Ｃ６〜Ｃ１８）−アリール、（Ｃ７〜Ｃ１９）−アラルキル、（（Ｃ１〜Ｃ８）−アルキル）１〜３−（Ｃ６〜Ｃ１８）−アリールを表わし、
Ｘは、（Ｃ６〜Ｃ１８）−アリーレン、（Ｃ１〜Ｃ８）−アルキレン、（Ｃ１〜Ｃ８）−アルケニレン、（（Ｃ１〜Ｃ８）−アルキル）１〜３−（Ｃ６〜Ｃ１８）−アリーレン、（Ｃ７〜Ｃ１９）−アラルキレンを表わし、
Ｚ、Ｗは、互いに独立に−Ｃ（＝Ｏ）Ｏ−、−Ｃ（＝Ｏ）ＮＨ−、−Ｃ（＝Ｏ）−、ＮＲ、Ｏ、ＣＨＲ、ＣＨ２、Ｃ＝Ｓ、Ｓ、ＰＲを表わす、請求項１または２記載の触媒。
【請求項４】
均質で可溶性の触媒が重要である、請求項１から３までのいずれか１項に記載の触媒。
【請求項５】
触媒の平均分子量が５０００〜３０００００ｇ／モルの範囲内にある、請求項１から４までのいずれか１項に記載の触媒。
【請求項６】
請求項１記載の触媒の製造法において、
ａ）キラル導入を誘発する活性単位を、結合されたリンカーと結合するかまたは直接にモノマーに結合し、このモノマーを、他の変性されていないモノマーと共重合するか、或いは
ｂ）キラル導入を誘発する活性単位を、リンカーにより結合するかまたは直接に完成ポリマーに結合するか、或いは
ｃ）ポリマーをａ）またはｂ）により形成させ、このポリマーを同様にキラル導入を誘発する活性単位を有するかまたはこの活性単位を有しない別のポリマーとブロック共重合させることを特徴とする、請求項１記載の触媒の製造法。
【請求項７】
殊に均質相中でエナンチオ選択的にアルドール反応またはマンニッヒ反応させるための請求項１記載の触媒の使用。
【請求項８】
反応を膜型リアクタ中で実施する、請求項７記載の使用。
【請求項９】
生物活性の作用物質を合成するための請求項１記載の触媒の使用。
【発明の詳細な説明】
【技術分野】
【０００１】
本発明は、エナンチオ選択的アルドール反応またはマンニッヒ反応のための触媒に向けられている。殊に、本発明は、一面でポリマーへの結合によって分子量が拡大されており、他面、アルドール反応またはマンニッヒ反応をエナンチオ選択的に触媒する活性単位としてアミノ酸を有する触媒に関する。殊に、この場合には、一般式（Ｉ）
【０００２】
【化１】
2004528174.tif 000003
で示される化合物が考えられる。
【０００３】
高分子量により拡大されたポリマーキラル触媒は、まさに工業的規模においてもエナンチオマーに富んだ有機化合物を合成させるための重要な助剤であるが、しかし、一面で触媒活性のために、他面、リサイクルおよび再利用の可能性のために、望ましい生成物の製造を極めて安価な方法で実現させうることに役立つ。
【０００４】
また、刊行物には、不斉のアルドール反応またはマンニッヒ反応のための数多くのキラル触媒が記載されている。その中の若干数は、所謂ムカイヤマ反応（Mukaiyama-Reaktion）に使用されてもよい高分子量により拡大されたルイス酸にも関連する。しかし、こうして達成された収率およびｅｅ値は、部分的には明らかにモノマー触媒による変種の場合よりも低いままである（A. Mandoli et al., Tetrahedron: Asymmetry 1998, 9, 1479以降）。
【０００５】
公知技術水準から、アルドール反応またはマンニッヒ反応のエナンチオ選択的な触媒作用にプロリンが適合していることは、十分に公知である（List et al., J. Am. Chem. Soc. 2000, 122, 9336以降; 上記掲載書, 2000, 122, 2395; Hajos et al., 1974, 39, 1615以降; Wiechert et al., Angew. Chem., Int. Ed. Engl. 1971, 10, 496）。これまで、この種の高分子量により拡大されたポリマー触媒の成果を収めた使用は、未だ報告されていない。
【０００６】
従って、さらにキラル化合物の合成のため、有機触媒によるアルドール反応またはマンニッヒ反応に使用するための高分子量により拡大されたポリマー触媒に対する必要性が存在する。
【０００７】
従って、本発明の課題は、エナンチオ選択的なアルドール反応またはマンニッヒ反応を触媒する立場における、高分子量によりさらに拡大されたポリマー触媒を記載することであった。
【０００８】
この課題は、請求項１の特徴を有する本発明によって解決される。本発明の好ましい実施態様は、請求項１に依存する従属請求項中に保護されている。請求項７は、１つの好ましい製造法に関し、請求項８から１０までのいずれか１項は、本発明による触媒の使用に関する。
【０００９】
キラル導入を誘発する活性単位として一般式（Ｉ）：
【００１０】
【化２】
2004528174.tif 000004
〔式中、
ｍ、ｎは、互いに無関係に０、１、２、３、４を表わし、
Ｘは、ＣＨ２、Ｏ、Ｓ、Ｎ、ＣＨＯ、ＣＨＮＨ、ＣＨＳを表わし、
Ｒは、Ｈ、（Ｃ１〜Ｃ８）−アルキル、（Ｃ３〜Ｃ８）−シクロアルキル、（Ｃ６〜Ｃ１８）−アリール、（Ｃ７〜Ｃ１９）−アラルキルを表わす〕で示される構造を１つ以上有する、高分子量により拡大されたポリマー触媒を提供することによって、前記の触媒を触媒作業する方法に使用する方法を獲得し、この場合望ましい生成物は、全く顕著な収率および高いエナンチオマー過剰量で得ることができる。この場合、触媒は、ポリマーの結合、例えば濾過によって極めて良好に低分子量の化合物と分離することができ、ひいてはさらに簡単にではあるが、劣ることなく好ましく本発明の側で望ましいリサイクルを得ることができる。
【００１１】
更に、一般式（Ｉ）の好ましい化合物は、ｎがでありかつｍが１であるようなものであり、この場合には、Ｘは、酸素原子を表わす。
【００１２】
特に好ましいのは、キラル導入を誘発する活性単位が一般式（ＩＩ）
【００１３】
【化３】
2004528174.tif 000005
で示される構造を１個以上有する本発明による触媒であり、この場合アルコール酸素原子に対する遊離原子価は、ポリマーへの結合を符号で表わしている。
高分子量により拡大されたポリマー：
高分子量により拡大されたポリマーは、本発明の範囲内で自由に選択されることができる。この高分子量により拡大されたポリマーは、一面で実行可能性および費用の検討によって制限され、他面、工業的な範囲の条件（保留能、溶解性等）によって制限されている。公知技術水準から触媒のための若干の高分子量により拡大されたポリマーは公知である
【００１４】
【化４】
2004528174.tif 000006
【００１５】
更に、特に高分子量により拡大されたポリマーは、ポリアクリレート、ポリアクリルアミド、ポリビニルピロリジノン、ポリシロキサン、ポリブタジエン、ポリイソプレン、ポリアルカン、ポリスチレン、ポリオキサゾリンもしくはポリエーテルまたはこれらの混合物によって形成される。特に好ましい実施態様において、ポリスチレンは、高分子量により拡大されたポリマーの構成のために利用される。
リンカー：
固有の活性単位と高分子量により拡大されたポリマーとの間には、１個のリンカーが導入されていてもよい。リンカーは、両方の側で反応にとって不利な相互作用を減少させるかまたは排除する目的で、活性単位とポリマーとの間の距離を形成させるために使用される。
【００１６】
リンカーは、当業者によって原理的には自由に選択されてよい。このリンカーは、一面でポリマー／モノマーに結合し、他面、活性単位に結合しているという視点により選択することができる。適当なリンカーは、なかんずく上記の高分子量により拡大されたポリマーの項目中に挙げられた刊行物の記載から認めることができる。
【００１７】
即ち、本発明の範囲内で式（Ｉ）または（ＩＩ）の前記活性単位は、好ましくは直接にかまたは有利に次の群
ａ）−Ｓｉ（Ｒ２）−
ｂ）−（ＳｉＲ２−Ｏ）ｎ−          ｎ＝１〜１００００
ｃ）−（ＣＨＲ−ＣＨＲ−Ｏ）ｎ−    ｎ＝１〜１００００
ｄ）−（Ｘ）ｎ−                    ｎ＝１〜２０
ｅ）Ｚ−（Ｘ）ｎ−                  ｎ＝０〜２０
ｆ）−（Ｘ）ｎ−Ｗ                  ｎ＝０〜２０
ｇ）Ｚ−（Ｘ）ｎ−Ｗ                ｎ＝０〜２０
から選択されたリンカーにより、高分子量により拡大されたポリマー上に結合されており、この場合
Ｒは、Ｈ、（Ｃ１〜Ｃ８）−アルキル、（Ｃ６〜Ｃ１８）−アリール、（Ｃ７〜Ｃ１９）−アラルキル、（（Ｃ１〜Ｃ８）−アルキル）１〜３−（Ｃ６〜Ｃ１８）−アリールを表わし、
Ｘは、（Ｃ６〜Ｃ１８）−アリーレン、（Ｃ１〜Ｃ８）−アルキレン、（Ｃ１〜Ｃ８）−アルケニレン、（（Ｃ１〜Ｃ８）−アルキル）１〜３−（Ｃ６〜Ｃ１８）−アリーレン、（Ｃ７〜Ｃ１９）−アラルキレンを表わし、
Ｚ、Ｗは、互いに独立に−Ｃ（＝Ｏ）Ｏ−、−Ｃ（＝Ｏ）ＮＨ−、−Ｃ（＝Ｏ）−、ＮＲ、Ｏ、ＣＨＲ、ＣＨ２、Ｃ＝Ｓ、Ｓ、ＰＲを表わす。
【００１８】
更に、リンカーとして使用されてよい好ましい化合物は、次の反応式で表わされている：
【００１９】
【化５】
2004528174.tif 000007
【００２０】
しかし、特に好ましいのは、例えば１，４′−ビフェニル、１，２−エチレン、１，３−プロピレン、ＰＥＧ−（２〜１０）、α，ω−シロキサニレンまたは１，４−フェニレンならびにα，ω−１，４−ビスエチレンベンゾールのようなリンカーであるかまたは一般式ＩＶ
【００２１】
【化６】
2004528174.tif 000008
で示されるシロキサンから出発して得ることができるリンカーである。これらのリンカーは、ヒドロシリル化条件（Ojima, The Chemistry of Organic Silicon Compounds, 1989 John Wiley & Sons Ltd., 1480-1526のヒドロシリル化反応についての概要）下で簡単に活性中心の高分子量で適当な官能基中の場合によっては存在する二重結合上に結合させることができる。
【００２２】
高分子量により拡大されたポリマーの大きさは、触媒が使用すべき溶剤中に溶解され、即ち均質相中で作業することができる程度に定められるべきである。即ち、本発明による触媒は、有利に均質で可溶性の触媒である。それによって、いずれにせよ異質の触媒の使用の際に必要とされる、基質と生成物との相交換によって起こる不利な効果を回避させることができる。
【００２３】
高分子量により拡大されたポリマー触媒は、１０００〜１００００００ｇ／モル、有利に５０００〜５０００００ｇ／モル、特に有利に５０００〜３０００００ｇ／モルの範囲内の平均分子量を有することができる。
【００２４】
本発明の範囲内で当業者の専門知識に応じて、最適な反応の実施に関連して高分子量により拡大されたポリマー触媒（Ｉ）の上記成分（ポリマー、リンカー、活性中心／単位）を任意に組み合わせることができる。
【００２５】
高分子量により拡大されたポリマーとリンカー／活性単位との組合せ：
原理的には、リンカー／活性単位が高分子量により拡大されたポリマー上に懸吊されうる２つの方法がある：
ａ）キラル導入を誘発する活性単位は、結合されたリンカーと結合されるかまたは直接にモノマーに結合され、このモノマーは、他の変性されていないモノマーと共重合されるか、或いは
ｂ）キラル導入を誘発する活性単位は、リンカーにより結合されるかまたは直接に完成ポリマーに結合される。
【００２６】
場合によっては、ポリマーは、ａ）またはｂ）により形成させることができるか、またはポリマーは、同様にキラル導入を誘発する活性単位を有するかまたはこの活性単位を有しない別のポリマーとブロック共重合されることができる。
【００２７】
更に、原理的にポリマー中のモノマー１個当たりのリンカー／活性単位の数に関連して、できるだけ多数の前記種類の触媒活性単位がポリマー上に置かれ、したがってそれによってポリマー１個当たりの変換率が上昇すると云える。しかし、別の側では単位は、両方の側で反応性に不利な影響（ＴＯＦ、選択性）を減少させるかまたは全く生じさせないような距離を互いに占めるべきである。従って、有利には、ポリマー中のリンカー／活性中心の距離は、互いにモノマー単位１〜２００個の範囲内、特にモノマー単位５〜２５個の範囲内にある。
【００２８】
この場合、１つの好ましい実施態様において、簡単に官能化させることができるかまたは既に存在する官能基を結合のために利用することを可能にするような位置は、ポリマー中または重合すべきモノマー中でリンカー／活性単位の結合のために採用されている。即ち、好ましいヘテロ原子または不飽和の炭素原子は、結合の構成に適している。
【００２９】
例えば、スチレン／ポリスチレンの場合には、存在する芳香族化合物は、リンカー／活性単位に対する結合点として採用されることができる。特に３位、４位、５位、特に有利に４位で通常の芳香族化合物化学により官能基は、良好に前記の芳香族化合物に関連させることができる。しかし、また、重合すべき混合物に、例えば既に官能化されたモノマーを混入し、重合後にポリスチレン中に存在する、リンカーの官能基に結合させることは、好ましい。この目的にとって好ましいのは、例えばパラ−ヒドロキシル誘導体、パラ−クロルメチル誘導体またはパラ−アミノスチレン誘導体が適している。
【００３０】
ポリアクリレートの場合には、モノマー成分中にそれぞれ酸基またはエステル基が存在し、この場合これらの基には、重合前または重合後にリンカーまたは活性単位が、特にエステル結合またはアミド結合により結合されていてよい。
【００３１】
分子量が拡大されたポリマー（高分子量により拡大されたポリマー）としてのポリシロキサンは、特に同様にジメチルシロキサン単位とともにヒドロキシメチルシラン単位も存在するように構成されている。更に、この位置には、リンカー／活性単位がヒドロシリル化により結合されていてよい。特に、このリンカー／活性単位は、ヒドロシリル化条件（Ojima, The Chemistry of Organic Silicon Compounds, 1989 John Wiley & Sons Ltd., 1480-1526のヒドロシリル化反応についての概要）下で眼で捉えられる、ポリマー中の官能基に結合させることができる。
【００３２】
このように変性された適当なポリシロキサンは、刊行物中に公知である（S. Patei編 "The Chemistry of Organic Silicon Compounds", Wiley, Chichester, 1989, 46, 2954中の"Siloxane polymers and copolymers" White et al.,; C. Wandrey et al., TH: Asymmetry 1997, 8, 1975）。
【００３３】
リンカー／ポリマーと活性単位との組合せ：
本発明による活性単位のためには、高分子量により拡大されたポリマーの結合は、場合によってはリンカー、特に環により行なわれるが、しかし、この場合には、明らかに１位の遊離窒素官能基および遊離酸基は、基質の成果を収める反応のためには本質的なものである（List et al., J. Am. Chem. Soc. 2000, 122, 9336以降;上記掲載書, 2000, 122, 2395; Hajos et al., 1974, 39, 1615以降）。
【００３４】
環状炭素の場合には、結合は、特にＣ−Ｃ−結合により、有利に反応それ自体に対して不利な影響が生じない程度に、化合物の反応にとって本質的な位置から遙かに離れて行なわれる。更に、窒素原子が炭素環に存在する場合には、ポリマー／リンカーへの結合をこのポリマー／リンカーの３個の結合窒素原子により実施することは、特に好ましい。ＣＨＳ−官能基またはＣＨＯ−官能基またはＣＨＮＨ−官能基が存在する場合には、ポリマー／リンカーへの結合は、成果を収めて簡単にヘテロ原子それ自体により実施されることができる。
【００３５】
特に好ましいのは、遊離ヒドロキシル基上で高分子量により拡大されたポリマーを有する化合物の活性単位としての化合物（ＩＩ）の場合である。このための出発物質−ヒドロキシプロリン−は、エナンチオマーに富んでおり商業的に入手することができ、こうしてエーテルまたはエステル結合により簡単に高分子量により拡大されたポリマーに合成させることができる。
【００３６】
次の実施態様において、本発明は、殊に均質相中でエナンチオ選択的なアルドール反応またはマンニッヒ反応のための本発明による触媒の使用に向けられている。そのために、刊行物中に存在する方法が使用される（例えば、List et. al., JACS, 2000, 9336およびList et. al., JACS, 2000, 2395）。少ない反応時間（５時間未満；高いｅｅ値で定量的な変換率を達成ために、１時間の反応時間は好ましい）を達成させるために、２０当量までの触媒需要量で作業させる。
【００３７】
従って、有利には、本発明による反応は、膜型リアクタ中で実施される。この場合、この装置中でバッチおよび半連続的な運転形式とともに可能な連続的な運転形式は、望ましい場合には、交叉流濾過モード（Cross-Flow-Filtrationsmodus）で実施されてもよい（図２）し、行き詰まり濾過法（Dead-End-Filtration）として実施されてもよい（図１）。双方の変法によって、触媒のその場でのリサイクリングが生じ、したがって経済的な運転形式が高い触媒需要量にも拘わらず可能になる。
【００３８】
２つの変法は、原理的に公知技術水準に記載されている（Engineering Processes for Bioseparations, 編者:L.R. Weatherley, Heinemann, 1994, 125-165; Wandrey et al., Tetrahedron Asymmetry 1999, 10, 923-928）。
【００３９】
触媒は、特に有利に生物活性物質に役立つ。
【００４０】
図１は、行き詰まり濾過法での膜型リアクタを示す。基質１は、ポンプ２により、膜５を有するリアクタ空間３内に移される。撹拌機が運転されるリアクタ空間内には、溶剤と共に触媒４、生成物６および未反応基質１が存在する。膜５を介して主に低分子量物質６が濾別される。
【００４１】
図２は、交叉流濾過法を有する膜型リアクタを示す。この場合には、基質７は、ポンプ８により攪拌されるリアクタ空間内に移され、その際このリアクタ空間内には、溶剤、触媒９および生成物１４も存在している。ポンプ１６により溶剤の流れは調節され、この溶剤の流れは、場合によっては存在する熱交換器１２を経て交叉流濾過セル１５中に導かれる。この場合、低分子量の生成物１４は、膜１３を介して分離される。引続き、高分子量の触媒９は、溶剤の流れと一緒に場合によっては再び熱交換器１２を経て、場合により弁１１を介してリアクタ１０内に返送される。
【００４２】
高分子量により拡大されたポリマーの混合物は、本発明の範囲内で種々の供給源の個々のポリマーが一緒に重合されてブロックポリマーに変わるという事実により理解される。また、ポリマー中のモノマーのランダムな混合物も可能である。
【００４３】
高分子量により拡大されたポリマーは、本発明の範囲内でキラル導入を誘発する１個以上の活性単位がそのために適した形で他のモノマーと共重合されるかまたは前記単位が既に存在するポリマーに当業者に公知の方法により結合されるという事実により理解される。前記単位の共重合に適した形は、当業者に十分に公知であり、当業者によって自由に選択可能である。
【００４４】
特にこの場合には、例えばアクリレート分子への結合による（メタ）アクリレートとの共重合の際に共重合の種類に応じて当該分子が共重合に適した基で誘導されるような措置が取られる。
【００４５】
メチル、エチル、ｎ−プロピル、イソプロピル、ｎ−ブチル、イソブチル、第二ブチル、第三ブチル、ペンチル、ヘキシル、ヘプチルまたはオクチルは、全ての結合異性体と一緒に（Ｃ１〜Ｃ８）−アルキルと見なすことができる。
【００４６】
（Ｃ６〜Ｃ１８）−アリール基は、６〜１８個のＣ原子を有する芳香族基であると理解される。殊に、このためには、フェニル基、ナフチル基、アントリル基、フェナントリル基、ビフェニル基のような化合物が挙げられる。これらの基は、１回または数回（Ｃ１〜Ｃ８）−アルコキシ、（Ｃ１〜Ｃ８）−ハロゲン化アルキル、ＯＨ、Ｃｌ、ＮＨ２、ＮＯ２で置換されていてよい。更に、前記基は、１個以上のヘテロ原子、例えばＮ、Ｏ、Ｓを有することができる。
【００４７】
（Ｃ１〜Ｃ８）−アルコキシは、酸素原子を介して当該分子に結合された（Ｃ１〜Ｃ８）−アルキル基である。
【００４８】
（Ｃ７〜Ｃ１９）−アラルキル基は、（Ｃ１〜Ｃ８）−アルキル基を介して前記分子に結合された（Ｃ６〜Ｃ１８）−アリール基である。
【００４９】
アクリレートの概念は、本発明の範囲内でメタクリレートの概念とも理解される。
【００５０】
（Ｃ１〜Ｃ８）−ハロゲン化アルキルは、１個以上のハロゲン原子で置換された（Ｃ１〜Ｃ８）−アルキル基である。ハロゲン原子としては、殊に塩素および弗素がこれに該当する。
【００５１】
（Ｃ３〜Ｃ１８）−ヘテロアリール基は、本発明の範囲内でヘテロ原子、例えば窒素、酸素または硫黄を環内に有する、３〜１８個のＣ原子からなる５員、６員または７員の芳香族環系を表わす。このようなヘテロ芳香族化合物としては、殊に例えば１−フリル、２−フリル、３−フリル、例えば１−ピロリル、２−ピロリル、３−ピロリル、１−チエニル、２−チエニル、３−チエニル、２−ピリジル、３−ピリジル、４−ピリジル、２−インドリル、３−インドリル、４−インドリル、５−インドリル、６−インドリル、７−インドリル、３−ピラゾリル、４−ピラゾリル、５−ピラゾリル、２−イミダゾリル、４−イミダゾリル、５−イミダゾリル、アクリジニル、キノリニル、フェナントリジニル、２−ピリミジニル、４−ピリミジニル、５−ピリミジニルのような基が当てはまる。前記基は、１回または数回（Ｃ１〜Ｃ８）−アルコキシ、（Ｃ１〜Ｃ８）−ハロゲン化アルキル、ＯＨ、ハロゲン、ＮＨ２、ＮＯ２、ＳＨ、Ｓ−（Ｃ１〜Ｃ８）−アルキルで置換されていてよい。
【００５２】
（Ｃ４〜Ｃ１９）−ヘテロアラルキルは、（Ｃ７〜Ｃ１９）−アラルキル基に相当するヘテロ芳香族系であると理解される。
【００５３】
（Ｃ１〜Ｃ８）−アルキレン鎖の概念は、２個の異なるＣ原子が当該分子に結合されている（Ｃ１〜Ｃ８）−アルキル基であると理解される。この基は、１回または数回（Ｃ１〜Ｃ８）−アルコキシ、（Ｃ１〜Ｃ８）−ハロゲン化アルキル、ＯＨ、ハロゲン、ＮＨ２、ＮＯ２、ＳＨ、Ｓ−（Ｃ１〜Ｃ８）−アルキルで置換されていてよい。
【００５４】
（Ｃ３〜Ｃ８）−シクロアルキルは、シクロプロピル、シクロブチル、シクロペンチル、シクロヘキシルもしくはシクロヘプチルまたはシクロオクチル基であると理解される。
【００５５】
ハロゲンは、弗素、塩素、臭素、沃素である。
【００５６】
本発明の範囲内で膜型リアクタは、触媒が反応器中に含まれており、一方で低分子量物質が反応器に供給されることができるかまたは反応器を去ることができるそれぞれの反応容器であると理解される。この場合、膜は、直接リアクタ空間内に組み込まれていてよいかまたは外側で別の濾過モジュール中に導入されていてよく、この場合反応溶液は、連続的または断続的に濾過モジュールを貫流し、濃縮水は、反応器中に供給される。適当な実施態様は、なかんずくＷＯ９８／２２４１５およびWandrey et al., 年鑑１９９８, Verfahrenstechnik und Chemieingenieurwesen, VDI 第151頁以降；Wandrey et al.. Applied Homogeneous Catalysis with Organometallic Compounds, Vol. 2, VCH 1996, 第832頁以降；Kragl et al., Angew. Chem. 1996, 6, 684頁以降に記載されている。
【００５７】
記載された化学構造は、個々のキラル中心、軸線または平面の配置を変えることによって達成させることができる全ての可能な立体異性体、即ち全ての可能なジアステレオマーならびにその中の全ての光学異性体（エナンチオマー）に関連する。しかし、高分子量により拡大されたポリマー触媒中で存在する全ての活性単位が本発明によれば同じキラリティーを有することは、明らかであろう。
【図面の簡単な説明】
【００５８】
【図１】行き詰まり濾過法での膜型リアクタを示す略図。
【００５９】
【図２】交叉流濾過法での膜型リアクタを示す略図。
【符号の説明】
【００６０】
１  基質
２  ポンプ
３  リアクタ空間
４  触媒
５  膜
６  低分子量物質
７  基質
８  ポンプ
９  触媒
１０  リアクタ
１１  弁
１２  熱交換器
１３  膜
１４  低分子量の生成物
１５  交叉流濾過セル
１６  ポンプ
【図２】
2004528174.tif 000011
【国際公開パンフレット】
2004528174.tif 000012
2004528174.tif 000013
2004528174.tif 000014
2004528174.tif 000015
2004528174.tif 000016
2004528174.tif 000017
2004528174.tif 000018
2004528174.tif 000019
2004528174.tif 000020
2004528174.tif 000021
2004528174.tif 000022
2004528174.tif 000023
2004528174.tif 000024
2004528174.tif 000025
2004528174.tif 000026
2004528174.tif 000027
2004528174.tif 000028
2004528174.tif 000029
2004528174.tif 000030
2004528174.tif 000031
【国際公開パンフレット（コレクトバージョン）】
2004528174.tif 000032
【国際調査報告】
2004528174.tif 000033
2004528174.tif 000034
2004528174.tif 000035
2004528174.tif 000036
2004528174.tif 000037
2004528174.tif 000038